(57)【要約】  相対する二つの主表面（１、２）と端部（３）とを含み、鞍型の形状を呈しているガラス板（１０）である。いずれか一つの主表面内の任意の一方向に沿ってガラス板（１０）の第１の反り形状を測定したときに、当該第１の反り形状がなす曲線が凸形状に湾曲している。一方向と直交する直交方向に沿ってガラス板（１０）の第２の反り形状を測定したときに、当該第２の反り形状がなす曲線が凹形状に湾曲している。
2016163373.tif 000002
【特許請求の範囲】
【請求項１】
相対する二つの主表面と端部とを含むガラス板であり、
いずれか一つの前記主表面内の任意の一方向に沿って当該ガラス板の第１の反り形状を測定したときに、当該第１の反り形状がなす曲線が凸形状に湾曲しており、かつ、
前記一方向と直交する直交方向に沿って当該ガラス板の第２の反り形状を測定したときに、当該第２の反り形状がなす曲線が凹形状に湾曲している、ガラス板。
【請求項２】
前記第１の反り形状がなす曲線を二次近似した場合における式が、ｙ＝ａ１ｘ２＋ｂ１ｘ＋ｃ１で表され（ａ１、ｂ１、ｃ１は任意の値）、
前記第２の反り形状がなす曲線を二次近似した場合における式が、ｙ＝ａ２ｘ２＋ｂ２ｘ＋ｃ２で表され（ａ２、ｂ２、ｃ２は任意の値）、
ａ１およびａ２のうち絶対値の小さい値を絶対値の大きい値で除すことで得られる形状特性指標Ｒｓの最小値が−０．１５以下であり、
ｘは前記一方向または前記直交方向における当該ガラス板内での任意の位置、ｙは当該任意の位置ｘにおけるガラス板の高さ方向の位置である、請求項１に記載のガラス板。
【請求項３】
前記直交方向が筋目方向と平行に定義され、前記一方向が前記筋目方向に直交する方向に定義された請求項２に記載のガラス板。
【請求項４】
厚みが１．５ｍｍ以下である請求項１から３のいずれか１項に記載のガラス板。
【請求項５】
前記ガラス板の一方の面と対向する他方の面との間で、スズの濃度が異なる請求項１から４のいずれか１項に記載のガラス板。
【請求項６】
主面と前記主面に対向する裏面とを備えたガラス板であって、
前記ガラス板を平面視で長辺と当該長辺に直交する短辺を備えた矩形のガラス板として切りだしたとき、
前記長辺側から見た場合、前記ガラス板は、前記主面の中央領域が前記主面の周辺領域に比べて位置が低くなるような凹形状であり、
前記短辺側から見た場合、前記ガラス板は、前記主面の前記中央領域が前記主面の前記周辺領域に比べて位置が高くなるような凸形状である、ガラス板。
【発明の詳細な説明】
【技術分野】
【０００１】
本発明は、ガラス板に関する。
【背景技術】
【０００２】
従来、ガラス板は窓などの開口部材、ディスプレイなどの表示部材等、種々の用途において幅広く用いられている（例えば、特許文献１参照）。ここで、近年、ガラス板に、機能付与や品質向上を目的とした化学強化、コーティングなどが施されることが増えている。工業的には、ガラスの歪点以下の温度でガラスに荷重をかけても変形が残留しないと言われているが、ガラスの歪点より十分に低い温度でも外部応力や温度の不均一による内部応力により、製品の品質上は無視できない残留変形が生じてしまう。また、熱処理工程だけではなく、熱処理前後や１００℃以上の温度下でガラスの搬送中にガラスに荷重がかかることにより、変形が生じる場合もある。【０００３】
このような変形は、特にガラスの板厚が薄い場合において顕著である。
【先行技術文献】
【特許文献】
【０００４】
【特許文献１】日本国特許第５６１４３５０号公報
【非特許文献】
【０００５】
【非特許文献１】ガラスの百科事典、作花済夫編、朝倉書店（２００７）
【発明の概要】
【発明が解決しようとする課題】
【０００６】
前記従来の問題点を鑑みて、本発明は、板厚が薄くとも、荷重や熱・温度分布を与えた時に発生する変形量の小さいガラス板を提供することを目的とする。【０００７】
本発明者らは、上記従来の問題点を鑑みて鋭意研究を行った結果、ガラス板の形状に着目するに至った。そして、従来製造されていたガラス板は一般にドーム型（皿型）の形状を有しており、このことが荷重や熱・温度分布により発生する反りやたわみ等の変形量を大きくする要因となっていることを見出した。そして、本発明者らはさらに検討を重ねた結果、以下のガラス板によれば前記課題を解決できることを見出し、本発明を完成するに至った。
【課題を解決するための手段】
【０００８】
本発明のガラス板は、相対する二つの主表面と端部とを含むガラス板であり、いずれか一つの前記主表面内の任意の一方向に沿って当該ガラス板の第１の反り形状を測定したときに、当該第１の反り形状がなす曲線が凸形状に湾曲しており、かつ前記一方向と直交する直交方向に沿って当該ガラス板の第２の反り形状を測定したときに、当該第２の反り形状がなす曲線が凹形状に湾曲している、ガラス板である。【０００９】
本発明のガラス基板の一態様として例えば、前記第１の反り形状がなす曲線を二次近似した場合における式が、ｙ＝ａ１ｘ２＋ｂ１ｘ＋ｃ１で表され（ａ１、ｂ１、ｃ１は任意の値）、前記第２の反り形状がなす曲線を二次近似した場合における式が、ｙ＝ａ２ｘ２＋ｂ２ｘ＋ｃ２で表され（ａ２、ｂ２、ｃ２は任意の値）、ａ１およびａ２のうち絶対値の小さい値を絶対値の大きい値で除すことで得られる形状特性指標Ｒｓの最小値が−０．１５以下であり、ｘは前記一方向または前記直交方向における当該ガラス板内での任意の位置、ｙは当該任意の位置ｘにおけるガラス板の高さ方向の位置である。【００１０】
本発明のガラス基板の一態様として例えば、前記直交方向が筋目方向と平行に定義され、前記一方向が前記筋目方向に直交する方向に定義される。【００１１】
本発明のガラス板の一態様として例えば、厚みが１．５ｍｍ以下である。【００１２】
本発明のガラス板の一態様として例えば、ガラス板はフロート法によって製造される。この結果、ガラス板の一方の面と対向する他方の面との間で、スズの濃度が異なるという特徴が表れる。【００１３】
本発明のガラス板は、主面と前記主面に対向する裏面とを備えたガラス板であって、前記ガラス板を平面視で長辺と当該長辺に直交する短辺を備えた矩形のガラス板として切りだしたとき、前記長辺側から見た場合、前記ガラス板は、前記主面の中央領域が前記主面の周辺領域に比べて位置が低くなるような凹形状であり、前記短辺側から見た場合、前記ガラス板は、前記主面の前記中央領域が前記主面の前記周辺領域に比べて位置が高くなるような凸形状である。
【発明の効果】
【００１４】
本発明によれば、板厚が薄くとも、荷重や熱・温度分布を与えた時に発生する変形量を小さく抑えることが可能となる。
【図面の簡単な説明】
【００１５】
【図１】図１は、三種のガラス板を示す概念図であり、（ａ）はパラボラ型の形状を呈するガラス板であり、（ｂ）は、半円筒型の形状を呈するガラス板であり、（ｃ）は鞍型の形状を呈するガラス板
【図２】図２は、図１（ａ）に示すガラス板の等高線図であり、（ａ）は等高線図の平面図であり、（ｂ）は等高線図の斜視図
【図３】図３は、図２のガラス板における表面の形状を二次近似して得られる式を表すグラフ
【図４】図４は、図１（ｂ）に示すガラス板の等高線図であり、（ａ）は等高線図の平面図であり、（ｂ）は等高線図の斜視図
【図５】図５は、図４のガラス板における表面の形状を二次近似して得られる式を表すグラフ
【図６】図６は、図１（ｃ）に示すガラス板の等高線図であり、（ａ）は等高線図の平面図であり、（ｂ）は等高線図の斜視図
【図７】図７は、図６のガラス板における表面の形状を二次近似して得られる式を表すグラフ
【図８】図８は、自重変形量を測定する平置き反り測定器の概念図で、（ａ）は側面図であり、（ｂ）は上面図
【図９】図９は、ガラス板の初期反り量と撓み量の測定結果を示すグラフ
【発明を実施するための形態】
【００１６】
以下、本発明に係るガラス板の実施形態を、図面を参照しつつ詳述する。図１は本発明者が見出したガラス板の形状分類である。詳細に観察するとガラス板は完全な平面形状に成形されることは少なく、いくつかの形状のパターンに成形されるのが一般的である。
【００１７】
図１（ａ）は、ガラス板の平面内において、中心領域が周辺領域に比べ、膨らんで凸状態になっている形状のガラス板であり、パラボラ型、ドーム屋根型、皿型またはお椀型等の如き形状を呈するものである。図１（ｂ）は、中心線領域が周辺領域に比べ、膨らんで凸状態になっている形状のガラス板であり、半円筒型、Ｄ型、蒲鉾型等の如き形状を呈するものである。図１（ｃ）は、馬の背に乗せられる鞍の如き形状を呈するガラス板である。
【００１８】
本発明者は、従来から製造されていたガラス板のほとんどは、図１（ａ）または図１（ｂ）に示す形状のガラス板であることを見出すとともに、図１（ｃ）に示す形状のガラス板を製造することに成功した。図１（ａ）、（ｂ）、（ｃ）各々の形状について、図２〜図７を用いて詳しく説明する。
【００１９】
図２は、図１（ａ）に示すガラス板の等高線図であり、この形状は、「パラボラ型（parabolic shape）」と呼ばれ、パラボラアンテナの一部の曲面に類似した形状を呈している。別の見方をすれば、ドーム屋根の形状に類似しているし、お皿やお椀をひっくり返して得られる曲面の形状に類似しており、凸面が上にある凸形状である。等高線図の一平面はガラス板内の一平面に対応し、等高線図の高さはガラス板の高さ（厚み方向の位置）に対応している。
【００２０】
ガラス板の形状を調べる方法として、ガラス板の互いに直交する二つの断面（断面１、断面２）各々における断面形状を調べる方法がある。この断面形状を二次近似した場合、一般式：ｙ＝ａｘ２＋ｂｘ＋ｃで表される。ここでｘは、断面１または断面２上でのガラス板内での任意の位置、ｙは当該任意の位置ｘにおけるガラス板の高さ方向（厚み方向）の位置である。ｙはいわゆる反りの値に対応する。ａ、ｂ、ｃは、ガラス板の形状に応じた任意の値である。
【００２１】
二つの断面のうち、断面２は、製造時にガラス板の材料が流れる方向に平行な筋目方向に沿いつつ、切り出された矩形のガラス板内で凸面を上にした場合に最も高い位置を通る断面であり、筋目方向の断面形状が得られる。一方、断面１は、この最も高い位置を通りつつ、断面２に直交する断面であり、筋目方向に直交する直交方向の断面形状が得られる。
【００２２】
図３のグラフに示すように、光学干渉式測定器による測定の結果、本例のガラス板では、二つの断面形状は、以下の式で表されることがわかった。図３において横軸がｘ、縦軸がｙ、単位は縦軸がミクロン（μｍ）で横軸がミリメートル（ｍｍ）である。測定は平面が６０ｍｍ×６０ｍｍの正方形で構成されるガラス板について行い、正方形の平面の一側面をｘの基準位置（ｘ＝０）として測定を行った（後述する図５、図７も同じ）。
【００２３】
断面１：ｙ＝−０．００９１ｘ２＋０．５４６ｘ−３．２６４３
断面２：ｙ＝−０．００７３ｘ２＋０．４３５２ｘ−１．２７５８
【００２４】
ここで、断面１の形状の式および断面２の形状の式の二次項ｘ２の係数ａについて、当該係数ａの絶対値の小さい方の値を、絶対値の大きい方の値で除することにより、ガラス板の特性を示す形状特性指標Ｒｓが得られる。例えば、断面１の形状（上述の直交方向における断面形状）を二次近似した場合における式が、ｙ＝ａ１ｘ２＋ｂ１ｘ＋ｃ１（ａ１、ｂ１、ｃ１は任意の値）で表され、断面２の形状（上述の筋目方向における断面形状）を二次近似した場合における式が、ｙ＝ａ２ｘ２＋ｂ２ｘ＋ｃ２（ａ２、ｂ２、ｃ２は任意の値）で表されると仮定する。｜ａ１｜＞｜ａ２｜の場合、Ｒｓ＝ａ２／ａ１となり、｜ａ１｜＜｜ａ２｜の場合、Ｒｓ＝ａ１／ａ２となる。
【００２５】
以下に述べる通り、二次項ｘ２の係数ａ（ａ１およびａ２）、ひいては係数ａから求められる形状特性指標Ｒｓを、ガラス板の形状の種類を判断する値として用いることができる。
【００２６】
図２、図３の例では、Ｒｓ＝−０．００７３／−０．００９１≒０．８１になる。そして、形状特性指標Ｒｓが０．１５以上の場合、当該ガラス板の形状は、お椀型に分類される。
【００２７】
図４は、図１（ｂ）に示すガラス板の等高線図であり、この形状は、「半円筒型（semi-cylindrical shape）」と呼ばれる。Ｄ型、板に乗せられた蒲鉾の形状にも類似している。
【００２８】
図５のグラフに示すように、本例のガラス板では、二つの断面形状は以下の式で表されることがわかった。
【００２９】
断面１：ｙ＝−０．００３８ｘ２＋０．２２２７ｘ−２．２６７９
断面２：ｙ＝０．０００５ｘ２−０．０４０５ｘ＋１．６６１９
【００３０】
この例においては、Ｒｓ＝０．０００５／−０．００３８≒−０．１４になる。そして、形状特性指標Ｒｓが、−０．１５  ＜  Ｒｓ  ＜  ＋０．１５の範囲にある場合、当該ガラス板の形状は、蒲鉾型に分類される。
【００３１】
図６は、図１（ｃ）に示すガラス板１０の等高線図であり、この形状は、「鞍型（saddle shape）」と呼ばれる。ガラス板１０は馬の背に乗せられる鞍の形状を呈している。より一般的な意味としては、ガラス板１０は、任意の点を介して異なる方向に反対の曲率を有する面が複合したアンチクラスティック面（anticlastic surface）の形状を呈する。
【００３２】
図７のグラフに示すように、本例のガラス板１０では、二つの断面形状は以下の式で表されることがわかった。
【００３３】
断面１：ｙ＝−０．００３６ｘ２＋０．２１７ｘ−２．８４５１
断面２：ｙ＝０．００１８ｘ２−０．１１２９ｘ＋２．３７４７
【００３４】
この例においては、Ｒｓ＝０．００１８／−０．００３６≒−０．４９になる。そして、形状特性指標Ｒｓの最小値が−０．１５以下の場合、当該ガラス板１０の形状は、鞍型に分類される。図７のグラフから明らかなように、この鞍型の形状において、断面１と断面２は、ガラス板１０の厚み方向において相反する方向に凸形状となっている。それぞれの型と形状特性指標Ｒｓの関係を以下の表にまとめた。
【００３５】
【表１】
2016163373.tif 000003
【００３６】
図１（ｃ）、図６、図７のガラス板１０は鞍型の形状を呈するが、当該形状を詳細に説明する。図１（ｃ）、図６に示すように、ガラス板１０は、主面（主表面）１と当該主面に対向する裏面（主表面）２、さらに主面１および裏面２（相対する二つの主表面１、２ともいえる）の間に存在し、ガラス板１０を平面視した場合の辺を構成する端部３を含む。
【００３７】
そして、図１（ｃ）、図６に示すように、いずれか一つの主表面１、２の内部の任意の一方向に沿ってガラス板１０の第１の反り形状を測定したときに、第１の反り形状がなす曲線が凸形状に湾曲している。例えば、図７に示したように断面１に沿った一方向において、第１の形状がなす曲線を示すグラフは凸形状に湾曲している。さらに、この一方向と直交する直交方向に沿ってガラス板１０の第２の反り形状を測定したときに、第２の反り形状がなす曲線が凹形状に湾曲している。例えば、図７に示したように断面１に直交する断面２に沿った直交方向において、第２の形状がなす曲線を示すグラフは下側に凸形状、すなわち凹形状に湾曲している。この結果、ガラス板１０は全体として鞍型の形状を呈している。
【００３８】
この場合、第１の反り形状がなす曲線を二次近似した場合における式が、ｙ＝ａ１ｘ２＋ｂ１ｘ＋ｃ１で表され（ａ１、ｂ１、ｃ１は任意の値）、第２の反り形状がなす曲線を二次近似した場合における式が、ｙ＝ａ２ｘ２＋ｂ２ｘ＋ｃ２で表される（ａ２、ｂ２、ｃ２は任意の値）。そして、ガラス板１０において、ａ１およびａ２のうち絶対値の小さい値を絶対値の大きい値で除すことで得られる形状特性指標Ｒｓの最小値が−０．１５以下である。
【００３９】
尚、上述した直交方向は筋目方向と平行に定義され、一方向が筋目方向に直交する方向に定義されている。
【００４０】
また、ガラス板１０を平面視で長辺４と長辺４に直交する短辺５を備えた矩形のガラス板として切りだす場合がある。この場合、短辺５に沿った方向、すなわち長辺４側（図６（ｂ）の矢印Ａ方向）から見た場合、長辺４方向において、主面１の中央領域が主面１の周辺領域に比べて位置が低くなるような凹形状を呈する。また、長辺４に沿った方向、すなわち短辺５側（図６（ｂ）の矢印Ｂ方向）から見た場合、短辺５方向において、主面１の中央領域が主面１の周辺領域に比べて位置が高くなるような凸形状である。
【００４１】
上述のような異なる型のガラス板が製造される理由について、以下説明する。例えば、歪み点以上の温度の熱処理を伴う工程を含むガラス板製造工程がある。当該工程において、歪み点付近の温度の場合にガラス平面の裏表に所定の温度差が生ずる場合、その後の冷却時の表裏での収縮量が異なることにより、図２〜図５（お椀型および蒲鉾型）の形状のガラス板が製造される傾向がある。また、例えば歪み点付近以下の熱処理工程時には、ガラス板の平面における中心領域に多くの熱が蓄積する（中心領域の温度が高い）。一般的に、冷却時において、ガラス板は周辺領域から冷える傾向がある。したがって、中心領域に多くの熱が蓄積している場合、冷却時に中心領域の方が周辺領域に比べて相対的にゆっくり冷え、周辺領域の冷却が先行し、中心領域に対して相対的に早く室温に至るため、その後の収縮が速くなる。この過程で、お椀のように中心領域または周辺領域のどちらかが凸の形状を経由することになり、凸の変形が残留してしまう可能性が高くなる。または元々の凸の形状が助長される可能性が高くなる。よって、図２〜図５の形状のガラス板が製造されやすい結果を招く。
【００４２】
一方、図６、図７のもの（鞍型）が作られる状況は歪み点付近での一方向（例えば平面における幅方向）に於ける変形方向が、歪み点付近のガラス平面の表裏の温度差を起因として、その後の表裏収縮差で起こる反り方向と異なる場合に起こり得る。また、例えば歪み点付近以下の熱処理工程の冷却時では、周辺領域の冷却を遅らすことにより、中心領域に対して相対的に収縮する動きが遅くなり、周辺領域が中心領域に対して相対的に体積が多い状態を経由すると周辺領域の撓みを作り出し鞍型状態になる。この結果、鞍型の形状が残留しやすい。尚、これらの形状を制御する方法は多くあり、此処に示した以外の方法で好ましい鞍型形状を得ることも本発明の適応範囲内の活用として可能である。
【００４３】
先述したように、一般的に、冷却時において、ガラス板は周辺領域から冷える傾向があり、この場合に既に鞍型の板の冷却時の変形は鞍型生成方向と逆の過程となり、変形を修正する方向になるため、鞍型の大きさの程度による吸収範囲で変形が残留しにくい又は平坦になっていく形状に変形が残留する。
【００４４】
また温度分布でない変形に対しても、鞍型の特性は周辺領域に板の体積が余剰であるため、圧縮された状況であり、更に圧縮される撓みを起こすような方向の変形（例えばお椀型になろうとする変形）に対して抵抗力をしめす。
【００４５】
よってお椀型や蒲鉾型の形状ではなく、鞍型のガラス板を製造することにより、得られるガラス板について、荷重や熱・温度分布を与えた時に発生する変形量を小さく抑えることが可能となり、好ましいガラス板を得ることができる。このような効果は特にガラス板の厚みが薄い場合に変形しやすいため発揮される（例えば厚みが１．５ｍｍ以下）。もちろん本発明のガラス板の厚みは特に限定されない。材料の曲げこわさ（曲がりにくさ：ヤング率×断面二次モーメント）は板厚の３乗に比例し、ガラス板の厚みが薄ければ薄いほどガラス板が変形しやすく反りが問題となるため、ガラス板の厚みが薄いほど本発明の効果が有益となる。具体的には、ガラス板の厚みが０．７ｍｍ以下、０．４５ｍｍ以下、０．４ｍｍ以下、０．３ｍｍ以下、０．２ｍｍ以下などの場合に有益である。一方、ガラス板をカバーガラスとして用いた場合の実用性を考慮すると、ガラス板の厚みは、０．０５ｍｍ以上が好ましい。
【００４６】
次に、上記のガラス板の変形量を評価する方法を説明する。まずガラス板を縦置きにし、自重で変形していない状態で、一般的な縦置き反り測定器を用いて、本来有する反りである初期反り量を測定する。次に、図８に示す平置き反り測定器２０を用いて自重による撓み量を測定する。図８の平置き反り測定器２０においては、定盤２１上にワッシャー２２を介してガラス板１０を配置し、自重変形を付加したときの自重付加時総変型量をレーザー発射装置３０からのレーザーＬにて測定する。最後に（自重付加時総変形量−初期反り量）より、本来の撓み量（反り）を測定する。ワッシャー２２は、例えば内径６．８ｍｍ、外径１２．７ｍｍ、厚み１ｍｍのものが使用され得るが特に限定はされない。 
【００４７】
図９は、お椀型、蒲鉾型、鞍型各々のガラス板の変形量を比較したグラフである。横軸ｘが図示していない縦置き反り測定器で測定したときの初期反り量、縦軸ｙが図８で示した平置き反り測定器で測定したときの撓み量（自重付加時総変形量−初期反り量）であり、単位はμｍである。下記の表に具体的な値を示す。
【００４８】
【表２】
2016163373.tif 000004
【００４９】
上記の評価結果から、鞍型の方が、お椀型および蒲鉾型に比べ、初期反り量が大きくても、撓み量が小さいことが理解される。すなわち、鞍型の場合、初期反り量が大きいほど、撓み量（反り）が抑制される。特に例えば今回のサンプルサイズにおいて初期反り量が１０μｍ以上の場合、鞍型であると撓み量の抑制が強くなることが分かる。
【００５０】
下記で述べるように、本発明のガラス板は、好ましくはフロート成形法により製造されるが、製造方法は特に限定されない。ガラス板は、ダウンドロー法、オーバーフローダウンドロー法、スロットダウンドロー法、ロールアウト法、アップドロー法などによって成形することも可能である。またガラスの組成も特に限定はされない。例えば上記の試験はアルミノシリケートのガラス板により行われたが、ガラスの組成は、特定のものには限定されない。 
【００５１】
上記の試験で用いられたガラス板の大きさは、いわゆるＧ５サイズ（１３００ｍｍ  ×  １１００ｍｍ）の板から、１０ｃｍ×１０ｃｍの角（正方形）に切り出したものであるが、大きさは特に限定はされない。なお、ガラス板の厚みは、すべて０．４４ｍｍである。
【００５２】
以下、本発明のガラスを製造する方法について説明する。
【００５３】
本発明のガラスを製造する方法としては、例えば、種々のガラス原料を適量調合し、加熱溶融した後、脱泡または攪拌などにより均質化し、フロート法等の周知の成形方法により板状に成形し、徐冷後、所望のサイズに切断し、研磨加工を施して製造する方法が挙げられる。フロート法により成形されたガラス板は、一方の面が溶融スズに接しているため、当該一方の面のスズの濃度が他方の面のスズの濃度とは異なるという特徴がある。
【００５４】
このとき、例えば、フロート法を用いて板状に成形する場合においては（断面２は、フロートの筋目方向に沿うことになる）、例えば、以下のいずれかの手法を採用することにより、本発明のガラス板を製造することができる。
【００５５】
一つの方法は、中央の径が両サイドに比べて細いレアーロールを使用する方法である。そして、幅方向に上面側へ凹状である蒲鉾形状になるようにガラス板を誘導する。歪み点より上の温度状況で、バス内も含めて下部の温度を上部に比べて高めに保ち、ガラス板の厚み方向で下面の温度を高く保つ。この温度差の結果、ガラス板が冷却するにつれて、上面側へ凸になる力が発生し、流れ方向には上面側へ凸の形状が生じる。一方で先に示した幅方向に上面側に凹んだ蒲鉾形状が、この温度差による変形との相互作用で相殺され減衰されつつも幅方向の上面側へ凹状を残存させる程度に調整することで、鞍型のガラス板が製造される。
【００５６】
また、フロート法では連続するリボン形状でガラス板が成形される。ガラスリボンの冷却中にリボンの幅方向もしくは厚み方向で不均一な温度分布があると、リボンから毎葉に切り出したガラスに反りが発生する。特に薄いガラス板では、リボンエッジのガラス肉厚が相対的に厚くなり、冷却中の温度はエッジ部で高く中央部で低くなる。この温度分布で歪み点付近を経過したガラスリボンは切断後にドーム型（皿型）となる。一方で肉厚の厚いエッジ部を冷却し、中央部を保温することで鞍型のガラス板を製造することができる。
【００５７】
他の方法は、一般的なフロートでは幅方向が上面側へ凸の蒲鉾形状に誘導して、歪み点以上の温度域で、上面側の温度を下面側の温度よりも高めに保つことにより、鞍型のガラス板を製造することが可能である。
【００５８】
本発明に用いられるガラスは、特に限定されるものではないが、例えば、典型的にはソーダライムシリケートガラス、アルミノシリケートガラス、ボレートガラス、リチウムアルミノシリケートガラス、ホウ珪酸ガラスからなるガラス板が挙げられる。ガラスの組成の詳細も特に限定はされない。
【００５９】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００６０】
本出願は、２０１５年４月１０日出願の日本特許出願、特願２０１５−０８０９３８に基づくものであり、その内容はここに参照として取り込まれる。
【産業上の利用可能性】
【００６１】
本発明に係るガラス板は、窓などの開口部材、ディスプレイなどの表示部材等、種々の用途において幅広く使用することが可能である。
【符号の説明】
【００６２】
１    主面（主表面）
２    裏面（主表面）
３    端部
４    長辺
５    短辺
１０  ガラス板
２０  平置き反り測定器
２１  定盤
２２  ワッシャー
３０  レーザー発射装置
【図１】
2016163373.tif 000005
【図２】
2016163373.tif 000006
【図３】
2016163373.tif 000007
【図４】
2016163373.tif 000008
【図５】
2016163373.tif 000009
【図６】
2016163373.tif 000010
【図７】
2016163373.tif 000011
【図８】
2016163373.tif 000012
【図９】
2016163373.tif 000013
【国際調査報告】
2016163373.tif 000014
2016163373.tif 000015
2016163373.tif 000016
2016163373.tif 000017